ПОДЛОЖКА ДЛЯ МАТЕРИАЛОВ ДЛЯ ЗАПИСИ ИНФОРМАЦИИ

1. Подложка для слоев записи данных, включающая бумажную основу, содержащую целлюлозу из древесины лиственных пород, имеющую содержание волокнистого вещества мельче, чем 200 мкм, после измельчения, не более 45 вес.%, и среднюю длину волокон от 0,4 до 0,8 мм, и содержание наполнителя от 5 до 40 вес.%, в особенности от 10 до 25 вес.%, относительно массы целлюлозы.
2. Подложка по п.1, отличающаяся тем, что по меньшей мере один полимерный слой расположен по меньшей мере на одной стороне бумажной основы.
3. Подложка по п. 1, отличающаяся тем, что по меньшей мере один слой, содержащий связующее средство, расположен по меньшей мере на одной стороне бумажной основы.
4. Подложка по п. 1, отличающаяся тем, что содержание волокнистого вещества мельче, чем 200 мкм, после измельчения составляет от 10 до 35 вес.%.
5. Подложка по п. 1, отличающаяся тем, что целлюлоза представляет собой эвкалиптовую целлюлозу.
6. Подложка по п.5, отличающаяся тем, что эвкалиптовая целлюлоза содержит долю волокнистого вещества мельче, чем 200 мкм, после измельчения, от 10 до 35 вес.% относительно массы целлюлозы, и имеет длину волокон от 0,5 до 0,75 мм.
7. Подложка по п. 1, отличающаяся тем, что бумажная основа имеет содержание наполнителя от 10 до 25 вес.%, в расчете на массу целлюлозы.
8. Подложка по п. 7, отличающаяся тем, что наполнитель представляет собой карбонат кальция, диоксид титана, тальк и/или глину.
9. Подложка по п. 2, отличающаяся тем, что слой из синтетического полимера содержит термопластический полимер.
10. Подложка по п.9, отличающаяся тем, что термопластический полимер представляет собой полиэтилен низкой плотности (LDPE), полиэтилен высокой плотности (HDPE), этилен-α-олефиновый сополимер (LLDPE) и/или полипропилен.
11. Подложка по п. 2, отличающаяся тем, что слой из синтетического полимера представляет собой биаксиально ориентированную полиолефиновую пленку.
2
2
12. Подложка по п. 2, отличающаяся тем, что вес на единицу площади слоя синтетического полимера на передней стороне составляет от 5 до 50 г/м, в особенности от 10 до 30 г/м.
2
2
13. Подложка по п. 2, отличающаяся тем, что вес на единицу площади слоя синтетического полимера на оборотной стороне составляет от 5 до 50 г/м, в особенности от 10 до 40 г/м.
14. Подложка по п. 2, отличающаяся тем, что слой, содержащий связующее средство, расположен между бумажной основой и слоем из синтетического полимера.
15. Подложка по п.14, отличающаяся тем, что связующее средство представляет собой гидрофильный пленкообразующий полимер.
16. Подложка по п. 14, отличающаяся тем, что связующее средство представляет собой гидроксипропилированный крахмал и/или термически модифицированный крахмал.
17. Подложка по п. 14, отличающаяся тем, что гидрофильное связующее средство включает крахмал, имеющий вязкость по Брукфильду от 50 до 600 мПа·с, в особенности от 100 до 400 мПа·с, предпочтительно от 200 до 300 мПа·с, измеренной на 25%-ном растворе при температуре 50°С и скорости вращения шпинделя 100 об/мин.
18. Подложка по п. 14, отличающаяся тем, что слой содержит пигмент с узким гранулометрическим составом, в котором по меньшей мере 70% частиц пигмента имеют диаметр менее, чем 1 мкм.
19. Подложка по п.18, отличающаяся тем, что пигмент может представлять собой карбонат кальция, каолин, тальк, диоксид титана и/или сульфат бария.
20. Подложка по п. 18, отличающаяся тем, что количественное соотношение связующее средство/пигмент составляет от 0,1 до 1,5, предпочтительно от 0,9 до 1,3.
2
2
21. Подложка по п. 14, отличающаяся тем, что вес на единицу площади слоя, содержащего связующее средство, составляет не более 20 г/м, предпочтительно от 2 до 6 г/м.
22. Подложка по п. 14, отличающаяся тем, что слой, содержащий связующее средство, расположен на передней стороне и/или оборотной стороне бумажной основы.
23. Подложка по п.3, отличающаяся тем, что связующее средство представляет собой гидрофильный пленкообразующий полимер.
24. Подложка по п. 3, отличающаяся тем, что связующее средство представляет собой гидроксипропилированный крахмал и/или термически модифицированный крахмал.
25. Подложка по п. 3, отличающаяся тем, что гидрофильное связующее средство включает крахмал, имеющий вязкость по Брукфильду от 50 до 600 мПа·с, в особенности от 100 до 400 мПа·с, предпочтительно от 200 до 300 мПа·с, измеренной на 25%-ном растворе при температуре 50°С и скорости вращения шпинделя 100 об/мин.
26. Подложка по п. 3, отличающаяся тем, что слой содержит пигмент с узким гранулометрическим составом, в котором по меньшей мере 70% частиц пигмента имеют диаметр менее, чем 1 мкм.
27. Подложка по п. 26, отличающаяся тем, что количественное соотношение связующее средство/пигмент составляет от 0,1 до 1,5, предпочтительно от 0,9 до 1,3.